(57)【特許請求の範囲】
【請求項１】
圧延方向に直流磁場８０Ａ／ｍを印加した場合の圧延方向の磁束密度が１．２Ｔ以上、かつ仕上焼鈍後に表面に形成される皮膜の層間抵抗が２００Ωｃｍ2 ／枚以下である電磁鋼板であって、前記皮膜の上に、さらに亜鉛を主成分としてクロム、ニッケル、コバルト、鉄、モリブデン、アルミニウム、マグネシウムのいずれかを合計で、０〜６０％含む皮膜を５〜１００ｇ／ｍ2 有することを特徴とする磁気シールド性能と耐食性に優れた磁気シールド用電磁鋼板。
【請求項２】
方向性電磁鋼板であり、その製造工程において、仕上焼鈍後に鋼板表面に生成されるフォルステライト皮膜量が０．５ｇ／ｍ2 以下であることを特徴とする請求項１に記載の磁気シールド用電磁鋼板。
【発明の詳細な説明】
【０００１】
【発明の属する技術分野】
本発明は、磁気シールド性能に優れ、かつ、建築材料が一般的にさらされる腐食環境下で優れた耐食性を有する磁気シールド性能に優れた磁気シールド用鋼板に関するものである。
【０００２】
【従来の技術】
ＮＭＲやリニアモーターカーにおける直流強磁場や、各種交通機関、建築鉄骨や鋼板、高圧線、送配電設備などからの都市磁気雑音（直流、変動、交流磁場）が精密機器や人体に与える影響が問題となっている。このような磁場の影響を防止するために、強磁性体を用いた磁気シールド技術が用いられる。これは、透磁率の高い材料、即ち、電磁鋼板や純鉄系材料、パーマロイなどを用いて、磁場の発生源や弱磁場要求のある空間を囲い、磁束を磁性体内に集中させ、弱磁場が要求される空間への磁束の侵入を防ぐものである。
【０００３】
従来、磁場が問題視されてきたのはＮＭＲなど屋内の装置であり、磁場の影響を受ける空間も制限されていたため、シールド技術は屋内に用いられる事が多かった。しかしながら近年、前述したような都市磁気雑音の問題が大きく取りざたされる様になってきている。都市磁気雑音の特徴は磁場の発生源が大規模で特定し難く、弱磁場が要求される空間も広大であることである。このため、磁気シールドは屋内だけでなく、屋外に配置するケースが増加してきている。
【０００４】
一般に強磁性体を用いた磁気シールドでは、高いシールド性能を持ちかつ安価である電磁鋼板が用いられることが多い。シールド性能は透磁率が高いほど良好になるが、電磁鋼板には、板面内の透磁率が均一な無方向性電磁鋼板と、圧延方向の透磁率が良好な方向性電磁鋼板がある。対象の磁場の方向が変化する場合は無方向性電磁鋼板が、方向が変化しない場合は方向性電磁鋼板を用いることができる。これら電磁鋼板の表面には、モーターやトランスの鉄心用途を前提として、皮膜が形成されている。これらの皮膜は、鋼板間の絶縁性確保や、方向性電磁鋼板の場合には鋼板への張力付与を目的としていて、防錆能は十分に備えていない。また、これら皮膜上から、溶融亜鉛メッキなどの、一般的に建材に用いられている防錆処理を施すことは困難であった。
【０００５】
【発明が解決しようとする課題】
本発明は、磁気シールド性に優れ、かつ、建築材料が一般的にさらされる腐食環境下でも優れた耐食性を有する磁気シールド用材料を提供することを目的とする。
【０００６】
【課題を解決するための手段】
本発明者らは先に述べた従来の問題点を解決すべく鋭意検討した結果、シールド性能に優れ、屋外使用に十分耐えうる磁気シールド材を発明した。本発明の要点は以下の通りである。
（１）圧延方向に直流磁場８０Ａ／ｍを印加した場合の圧延方向の磁束密度が１．２Ｔ以上、かつ仕上焼鈍後に表面に形成される皮膜の層間抵抗が２００Ωｃｍ2 ／枚以下である電磁鋼板であって、前記皮膜の上に、さらに亜鉛を主成分としてクロム、ニッケル、コバルト、鉄、モリブデン、アルミニウム、マグネシウムのいずれかを合計で、０〜６０％含む皮膜を５〜１００ｇ／ｍ2 有することを特徴とする磁気シールド性能と耐食性に優れた磁気シールド用電磁鋼板。
（２）方向性電磁鋼板であり、その製造工程において、仕上焼鈍後に鋼板表面に生成されるフォルステライト皮膜量が０．５ｇ／ｍ2 以下であることを特徴とする前記（１）に記載の磁気シールド用電磁鋼板にある。
【０００７】
【発明の実施の形態】
以下に本発明を詳細に説明する。
まず、シールド性能と材料の磁気特性について述べる。外部磁場Ｈｏによって磁気シールド材が磁束密度Ｂａに励磁されたとすると、シールド体の内側に漏洩する磁場は、用いている材料の磁化曲線上で材料をＢａに励磁する磁場Ｈｉに等しくなる。このことは、シールド後の磁場の目標を例えばＨｉと固定したとき、必要なシールド材料の厚さや重量は、印加磁場Ｈｉに対する磁束密度であるＢａの大きさが大きいほど小さくなる事を示している。本発明では、優れた磁気シールド性を有し、シールド体の重量増加やコスト増加を抑えるため、材料は、圧延方向に直流磁場８０Ａ／ｍを印加した場合の圧延方向の磁束密度が１．２Ｔ以上でなければならない。
【０００８】
磁束密度が１．２Ｔ以下では、同等のシールド性能を得るのに必要なシールド体の重量が、１．２Ｔ以上の場合と比べて急激に増えるからである。重量の増加は、シールドを施工できる箇所が限られたり、設置箇所の骨組み強化が必要になる他、コストの上昇に繋がる。
次に防錆処理を施す前の鋼板の表面状態について説明する。無方向性電磁鋼板や方向性電磁鋼板の表面には、鋼板間の絶縁性確保のために、無機質あるいは半有機質の皮膜が形成されている。この皮膜だけでは、耐食性が十分ではないので、更に防錆処理が必要となる。
【０００９】
しかし、先に述べたように、これらの皮膜上に、一般的に建材に用いられている防錆処理を施すことは困難であった。この様な鋼板に防錆処理を施す方法を鋭意検討した結果、皮膜の層間抵抗を２００Ωｃｍ2 ／枚以下にする事により、防錆能を持つ皮膜を効率よく形成できることを突き止めた。層間抵抗が２００Ωｃｍ2 ／枚以上では、防錆のための皮膜が形成されなかった。また、地鉄と皮膜の電気伝導度を向上し、良好な犠牲防食効果を得るため、層間抵抗を２００Ωｃｍ2 ／枚以下にする事が好ましい。
【００１０】
方向性電磁鋼板の場合、仕上焼鈍過程で生成するフォルステライト（Ｍｇ2 ＳｉＯ4 ）質一次皮膜と、焼き付け処理し生成するリン酸塩系の二次皮膜が鋼板表面に形成されている。この場合も、皮膜の層間抵抗を２００Ωｃｍ2 ／枚以下にする事により、防錆能を持つ皮膜を形成できることには変わりがない。更にいえば、フォルステライト一次皮膜の皮膜量を０．５ｇ／ｍ2 以下とする事により、層間抵抗を低く抑えることができ、防錆能を持つ皮膜を効率よく形成することができる。
【００１１】
防錆皮膜は鉄を犠牲防食する一般的な皮膜であれば特に限定するものではないが、塩水噴霧促進試験で１２０時間赤錆が出ない防錆能を有する皮膜を付与する必要がある。１２０時間以内に赤錆を生じる皮膜であると、屋外使用環境で数ヵ月で錆を生じ、外観の劣化を引き起こすのみならず極端な場合には透磁率が低下し、本来の目的である磁気シールド性能を発揮しなくなる。亜鉛を主成分として、クロム、ニッケル、コバルト、鉄、モリブデンを０〜６０％含む皮膜を５〜１００ｇ／ｍ2 形成するとこの条件を十分満足する。皮膜を付与する方法に関しても特に限定するものではなく、電気めっき・溶融めっきはもとより塗料中に亜鉛粉末を添加し、その犠牲防食性を利用する技術を用いても良い。
【００１２】
【実施例】
圧延方向に直流磁場８０Ａ／ｍを印加した場合の圧延方向の磁束密度が１．６５Ｔである方向性電磁鋼板（板厚０．３５ｍｍ）と、１．２Ｔの無方向性電磁鋼板（０．３５ｍｍ）を４５５ｍｍ×４５５ｍｍの大きさに切断し、板の圧延方向を交叉させて重ねることによりシールドパネルとした。板を偶数枚で枚数を変化させ厚さの異なるパネルを用意した。同じ厚みのパネル６面で立方体のシールドボックスに組み上げ、シールドボックス外部からヘルムホルツコイルで磁場を印加し、ボックス内部中心に磁場センサを置き内部の磁場を測定した。各辺は無方向性電磁鋼板で目地を覆った。磁場はシールドボックスのない状態のボックス中心位置で８０Ａ／ｍとなるように印加した。
【００１３】
パネルの厚みを変化させた場合の、シールド体全体の重量と内部の漏洩磁場の変化を表１に示す。同表には、比較例として、直流磁場８０Ａ／ｍを印加した場合の圧延方向の磁束密度が１．０Ｔと０．７２Ｔの無方向性電磁鋼板を用いたときの結果も示す。
本発明例１，２では、シールド体総重量が１０ｋｇ以下で内部漏洩磁場を１０Ａ／ｍを達成できるのに対して、比較例３、４では、同等のシールド性能を得るのにそれぞれ総重量２５ｋｇ、３０ｋｇが必要である。
このように構造体として軽量でかつ磁気シールド性能に優れたシールド体を得るためには、圧延方向の磁束密度が１．２Ｔ以上の電磁鋼板を用いる必要がある。
【００１４】
【表１】
0003802685.tif 000002
【００１５】
次にシールド体の防錆能を評価するために各種表面処理を施し、皮膜の密着性並びに耐食性を評価した。表面処理に際しては鋼板表面の影響を調査するため焼鈍条件等の鋼板の製造方法並びに鋼板製造後の後処理法を種々変化させ、生成するフォルステライト皮膜量と皮膜の層間抵抗を制御した。
表面処理方法としては電気めっき、溶融めっき並びに特開平７−４８６７８号公報に開示されている水溶性クロム酸化合物と亜鉛粉末とを含有する焼付型皮膜を用いた。付与する皮膜の組成、付着量を変化させ皮膜の密着性並びに耐食性を評価した。尚、皮膜密着性はＯＴ曲げ後のセロハンテープによる剥離状況で、耐食性はクロスカットを施し塩水噴霧試験（ＪＩＳ  Ｚ−２３７１）１２０時間後の赤錆発生有無で評価した。
【００１６】
【表２】
0003802685.tif 000003
【００１７】
表２から明らかなように製造工程において表面に形成される皮膜の層間抵抗並びにフォルステライト皮膜量を適正範囲に調整したのち、適正組成、目付量の表面処理を施した実施例１〜６では密着性が十分な防錆皮膜の付与が可能で実用に耐えうる耐食性が確保出来ている。
一方、鋼板の相関抵抗並びにフォルステライト皮膜を適正範囲に制御しなかった比較例７では防錆皮膜の密着性の確保が困難で、結果として十分な耐食性が得られていない。また鋼板の表面状態を適正範囲に制御しても、付与する防錆皮膜の量が適正範囲に入らなかった比較例８は防錆皮膜の密着性は確保出来ても耐食性は不十分なシールド体しか得られないことが分かる。
【００１８】
【発明の効果】
以上述べたように、本発明により磁気シールド性に優れ、かつ、建築材料が一般的にさらされる腐食環境下でも優れた耐食性を有する磁気シールド用材料を提供することが可能となった。